(57)【要約】  【課題】  長期間一定した絶縁性・導電性を発揮できる画像形成装置用の無端ベルトを供給する。  【解決手段】  無端ベルトのベルト素材に、酸化防止剤を分散する。ポリアミド・イミド樹脂を基材として含み、基材は数平均分子量が１７，０００以上とする。あるいは、導電性素材として、カーボンブラックとともに3-メチル-4-ピロールカルボン酸エチルと3-メチル-4-ピロールカルボン酸ブチルとの共重合物を用いる。【選択図】    なし【特許請求の範囲】
【請求項１】
一色以上のトナー像を一括転写する画像形成装置用の無端ベルトであって、ベルト素材は酸化防止剤を分散してなることを特徴とする半導電性の無端ベルト。
【請求項２】
酸化防止剤は、1,3,5-トリメチル-2,4,6-トリス-(3,5-ジ-tert-ブチル-4-ヒドロキシベンジル)-ベンゼンと、3,3'3",5,5',5"-ヘキサ-tert-ブチル-a,a',a"-(メシチレン-2-4-6-トリイル）トリ-p-クレゾールと、ポリ〔｛6-（1,1,3,3-テトラメチルブチル）アミノ-1,3,5-トリアジン-2,4-ジイル｝｛（2,2,6,6-テトラメチル-4-ピペリジル）イミノ｝ヘキサメチレン｛（2,2,6,6-テトラメチル-4-ピペリジル）イミノ｝とからなる群から選ばれる１以上の素材を含むことを特徴とする請求項１に記載の半導電性の無端ベルト。
【請求項３】
一色以上のトナー像を一括転写する画像形成装置用のエンドレスベルトであって、ポリアミド・イミド樹脂を基材として含み、基材は数平均分子量が１７，０００以上であることを特徴とする半導電性の無端ベルト。
【請求項４】
一色以上のトナー像を一括転写する画像形成装置用のエンドレスベルトであって、ベルト素材は、導電性素材として、3-メチル-4-ピロールカルボン酸エチルと3-メチル-4-ピロールカルボン酸ブチルとの共重合物を、カーボンブラックとともに含むことを特徴とする半導電性の無端ベルト。
【発明の詳細な説明】
【技術分野】
【０００１】
この発明は、複写機やレーザービームプリンタ等の画像形成装置用の無端ベルトに関するものである。
【背景技術】
【０００２】
複写機やレーザービームプリンタ等の画像形成装置においては、複数色のトナー像を無端ベルト上に静電気で高精度に重ねる必要がある。そこで、無端ベルトは、絶縁樹脂を基材とし、これに導電性物質を分散させた素材を用いる（特許文献２）。絶縁樹脂としては、例えば、ポリイミド、ポリエーテルイミド、ポリアミドイミド、ポリアミド、ポリエチレンテレフタレート、ポリブチレンテレフタレート、ポリフェニレンエーテル、ポリカーボネート、エチレンテトラフルオロエチレン共重合体、ポリフッ化ビニリデン、フルオロエチレンプロピレン共重合体、ポリプロピレンなどを用いる。導電性物質としては、その極性に関わらず、導電性カーボンブラックなどを用いる。導電性カーボンブラックとしては、アセチレンブラック、ケッチェンブラック、導電ブラック：＃３０００シリーズ（商品名、三菱化成工業（株）製、特公平５−４９９０号公報参照）などを用いる（特許文献１）。
【０００３】
半導電性無端ベルトは、昨今、ＯＡ機器のカラー化、高速化の進展により、数種のトナーを複雑に組み合わせて使用する場面が多くなってきた。そのため、トナー吸着性にすぐれ、コピー紙などの搬送性にも優れた物理特性が厳しく要求されるようになってきた（特許文献１）。特に、静電特性に非常に厳しい条件が求められてきている。
【特許文献１】特開２０００−３３８７８９号公報
【特許文献２】特開２００２−１１６６３３号公報
【発明の開示】
【発明が解決しようとする課題】
【０００４】
転写ベルトに求められる抵抗値の許容範囲は、一般論として、１０６〜１０１４（Ω・ｃｍ）と比較的広い体積抵抗が許容される。しかし、具体的な機器それぞれのレベルでは話が違う。具体的な機器それぞれの個体の中で転写ベルトの抵抗値に不測の変動が生じれば、複雑な模様の正確な転写はできなくなる。従来の転写ベルトでは、長期間使用し続けると、しばしば経年的に特に表面抵抗値が大きく変動し、正確な模様転写ができにくくなる場合がみられた。
【０００５】
この発明は、前記した不利、不具合を解決すべく、長期間ほぼ一定した表面抵抗性（導電性）を発揮できる画像形成装置用の無端ベルトを供給するものである。
【課題を解決するための手段】
【０００６】
この発明者らは、鋭意研究を重ねた結果、酸化防止剤を混入すると、経年変化に伴う表面抵抗の変化が防止できることを見出した。また、基材樹脂の分子量を上げると経年変化に伴う表面抵抗の変化が防止できることを見出した。
【０００７】
すなわち、請求項１記載の発明は、半導電性の無端ベルトであり、一色以上のトナー像を一括転写する画像形成装置用の無端ベルトであって、ベルト素材は酸化防止剤を分散してなることを特徴とする。
【０００８】
請求項２記載の発明は、請求項１に記載の発明に加え、酸化防止剤は、1,3,5-トリメチル-2,4,6-トリス-(3,5-ジ-tert-ブチル-4-ヒドロキシベンジル)-ベンゼンと、3,3'3",5,5',5"-ヘキサ-tert-ブチル-a,a',a"-(メシチレン-2-4-6-トリイル）トリ-p-クレゾールと、ポリ〔｛6-（1,1,3,3-テトラメチルブチル）アミノ-1,3,5-トリアジン-2,4-ジイル｝｛（2,2,6,6-テトラメチル-4-ピペリジル）イミノ｝ヘキサメチレン｛（2,2,6,6-テトラメチル-4-ピペリジル）イミノ｝とからなる群から選ばれる１以上の素材を含む。
【０００９】
請求項３記載の発明は、半導電性の無端ベルトであり、一色以上のトナー像を一括転写する画像形成装置用のエンドレスベルトであって、ポリアミド・イミド樹脂を基材として含み、基材は数平均分子量が１７，０００以上であることを特徴とする。
【００１０】
請求項４記載の発明は、半導電性の無端ベルトであり、一色以上のトナー像を一括転写する画像形成装置用の無端ベルトであって、導電性素材として、カーボンブラックとともに3-メチル-4-ピロールカルボン酸エチルと3-メチル-4-ピロールカルボン酸ブチルとの共重合物を含むことを特徴とする。
【００１１】
請求項１又は２に記載の発明では、ベルト表面部にある酸化性導電材が、転写温度という比較的高温の状態下で大気と接しつつも、その物理化学的性質が変質することを酸化防止剤が抑制していると一応考えられる。
【００１２】
請求項３に記載の発明では、絶縁樹脂分子が長期間高い熱に晒されて部分的に破断しても、分子量が大きいため絶縁樹脂組織に変化が起きにくくなっていると一応考えられる。
【００１３】
請求項４に記載の発明では、使用時間の経過とともにカーボンブラックが物理化学的変化を来して衰退する導電率を3-メチル-4-ピロールカルボン酸エチルと3-メチル-4-ピロールカルボン酸ブチルとの共重合物の存在によって導電率を補填していると一応考えられる。
【発明の効果】
【００１４】
この発明の無端ベルトは、上記のような構成でなるから、長期間安定した表面抵抗値を呈する安定した性質の画像形成装置用の無端ベルトを供給できる。
【発明を実施するための最良の形態】
【００１５】
以下、この発明の実施の一形態を説明する。
【００１６】
この発明の無端ベルトの実施の一形態では、基材となる絶縁性樹脂に高い分子量素材を用いる。あるいは、導電性付与剤、酸化防止剤などを含めてこれらを均一に分散させ、半導電性とする。
【００１７】
この発明の実施の一形態で用いる絶縁性樹脂は、導電性付与剤などをできるだけ均一に分散できる性質が要求される。また、できるだけ熱的や機械的なストレスを受けても伸縮しない性質が要求される。そのため、熱変形温度が１００℃以上、引っ張りモジュラスが２．５ＧＰａ以上、望ましくは３．０ＧＰａ以上で、破断伸びが１０％以上のものが好ましい。
【００１８】
これらを満足する絶縁性樹脂としては、一般に、窒素原子、酸素原子を含む強い結合からなる芳香族系高分子に見られる。特に、主鎖の繰り返し単位に、エステル結合、エーテル結合、アミド結合、ウレタン結合、アロファネート結合、ウレア結合、イミド結合、ケトン結合、ベンゾイミダゾール結合の１種または２種以上を含んでいるのが好ましい。
【００１９】
例えば、ＰＥＴ、ＰＢＴ、ＰＥＮ等のポリエステル系樹脂、ポリイミド系樹脂、ポリアミドイミド系樹脂、ポリアミド系樹脂、フッ素樹脂、ポリサルフォン、ポリエーテルサルフォン、ポリカーボネート、アラミド樹脂、ポリエーテルエーテルケトン（ＰＥＥＫ）、エポキシ樹脂、架橋型ポリエステル樹脂、メラミン樹脂等があげられる。
【００２０】
この発明の実施の一形態で用いる絶縁性樹脂は、更に次のような溶剤に可溶な樹脂であるとよい。導電性付与剤と絶縁性樹脂とは均質に混ぜる必要があり、混合には特定の溶剤を用いるのが賢明だからである。すなわちＳＰ値が９以上、望ましくは１０以上のＢＴＸ、グライム類、セロソルブ、シクロヘキサノン、カルビトール、アセトン、ジメチルアセトアミド、Ｎ−メチルピロリドン、アセトニトリル、ジメチルホルムアミド、フルフラール、エチレンカーボネートなどの芳香族系、エステル系、エーテル系、ケトン系、アルコール系、ハロゲン系、窒素、硫黄、燐などを含む化合物系溶剤を挙げることができる。なお、これらの溶剤は、単独で、または混合して用いる。
【００２１】
溶剤溶解性を考慮した絶縁性樹脂の具体例としては、芳香族系の、ポリエステル、ポリイミド、ポリアミド、ポリアミドイミド、ポリアリレート、ポリエーテルサルホン、アラミド樹脂、ポリウレタン、エポキシ樹脂、ポリエステルアミド、ポリアミノアミド、ポリエーテルアミド、ポリベンゾイミダゾールなどの熱可塑性樹脂や熱硬化性樹脂、それらの共重合体または混合物が挙げられる。特に、物性、加工性、経済性の点からは、ポリアリレート、ポリアミドイミド、ポリアミノアミドが好ましい。そのなかでも特に、ポリアミドイミドが望ましい。
【００２２】
ポリアミドイミドの場合、数平均分子量は１７，０００以上、好ましくは２０，０００以上が望ましい。１７，０００未満の場合、他に特別な措置を施さない限り、導電率に関する長期間の安定的確保が難しくなって好ましくない。
【００２３】
この発明の一実施の形態では、上記のような絶縁性樹脂に加え、導電性付与剤が適宜添加される。このような導電性付与剤としては、金属や合金からなる針状、球状、板状、又は不定形粉末などを挙げることができる。また、カーボンブラック、アセチレンブラック、ケッチェンブラック、ファーネスブラック等のカーボン粉末を挙げることができる。天然黒鉛、人造黒鉛、膨張黒鉛等の黒鉛粉末、セラミックス粉末、表面が金属メッキされた各種粒子等も挙げることができる。
【００２４】
この導電性付与剤の形状、サイズは、球状あるいは不定形をなし、０．０１〜１０μｍ程度が好ましい。
【００２５】
カーボンブラックを用いる場合には、具体的には、揮発分（質量％）を窒素吸着比表面積（ｍ２/ｇ）で除した指標パーセントが２．０以上のカーボンブラックが好ましい。このようなカーボンブラックは、容易に凝集体から解砕されるからである。解砕されたカーボンブラックは、絶縁性樹脂との親和力が高い。そのため、絶縁性樹脂中で良好な分散状態を維持する。成形加工時ばかりでなく、機器に組み込まれて使用されている状況下においても、均一な体積抵抗値を安定的に維持することができてよい。
【００２６】
また、表面官能基の内、カルボキシル基を２５モル％以上有するカーボンブラックが好ましい。表面に適度なカルボキシル基を有していると抵抗値が安定する。酸化状態が不完全なカーボンブラックは、配合前に予め発火温度以下で酸素に接触させ、あるいは紫外線、電子線を照射して、酸化を進めて調整するとよい。
【００２７】
カーボンブラックなどの導電性付与剤の絶縁性樹脂に対する適切な配合量は、配合物の種類によって変化するが、５〜２５質量％程度がよい。
【００２８】
絶縁性樹脂の原料素材は、粘度が低いほうがよい。粘度が低いと、導電性付与剤などが均一に分散し、表面抵抗値が均一になる。具体的には１００ポアズ以下、望ましくは５０ポアズ以下がよい。溶融または溶液状態でポットミル、サイクロイドミル、アペックスミル、ダイノールミル、アトライターミル、ジェットミルなど通常の方法で混合する。
【００２９】
この発明の一実施の形態では、カーボンブラックに加え、特に有機性の導電性付与剤を加えるとよい。具体的にはＳＳＰＹを導入するとよい。ＳＳＰＹの添加量は、０．１〜５．０質量％、特に１．０〜３．０質量％がよい。ＳＳＰＹをカーボンブラックとともに添加すると、経年変化に伴う導電性の衰退、すなわち絶縁率の上昇を有効に阻止する。
【００３０】
ＳＳＰＹなどの導電性付与剤とともに、あるいは、ＳＳＰＹなどの導電性付与剤を加えることなく、カーボンブラックなどとともに酸化防止剤を用いる。酸化防止剤としては、例えば、ＳＥＥＮＯＸ３２６Ｍ，イルガノックス１３３０，キマゾーブ９４４などを挙げることができる。
【００３１】
ＳＳＰＹは、3-メチル-4-ピロールカルボン酸エチルと3-メチル-4-ピロールカルボン酸ブチルとの共重合物である。
【００３２】
ＳＥＥＮＯＸ３２６Ｍは、1,3,5-trimethyl-2,4,6-tris-(3,5-di-tert-butyl-4-hydroxybenzyl)-benzeneである（シプロ化成（株）製）。
【００３３】
イルガノックス1330は、3,3'3",5,5',5"-ヘキサ-tert-ブチル-a,a',a"-(メシチレン-2-4-6トリイル）トリ-p-クレゾールである（チバスペシャルティ．ケミカルズ（株）製）。
【００３４】
キマゾーブ９４４は、ポリ〔｛6-（1,1,3,3-テトラメチルブチル）アミノ-1,3,5-トリアジン-2,4-ジイル｝｛（2,2,6,6-テトラメチル-4-ピペリジル）イミノ｝ヘキサメチレン｛（2,2,6,6-テトラメチル-4-ピペリジル）イミノ｝である（チバスペシャルティ・ケミカルズ（株）製）。
【００３５】
酸化防止剤の添加量は、０．１〜１．０質量％、特に０．２〜０．５質量％が好ましい。これらの酸化防止剤は、経年変化に伴う導電性の衰退、すなわち絶縁率の上昇を有効に阻止する。
【００３６】
前記樹脂の耐熱性や機械的強度の向上のために、多官能アクリレート、マレイミド、多官能オキサゾリン、トリアリルイソシアヌレート、多官能イソシアネート、カルボジイミド樹脂、パーオキサイド、エポキシ樹脂、シリコーン樹脂、ポリブタジエン変性物、ニトリルゴムなどの架橋剤や可撓性付与材、可塑剤、乾式シリカ、ゼオライト、ワラスナイト、モンモリロナイト、炭酸カルシウムなどの無機充填剤、ホウ酸アルミニウムなどの無機繊維などの補強性フィラーを適宜加えてもよい。さらに加工性の向上のため、滑剤、界面活性剤、分散助剤、消泡剤、難燃剤、着色剤などを、導電性付与剤の均質分散性を損なわない範囲で、添加するとよい。
【００３７】
導電性付与剤、酸化防止剤などの必要成分は、基材となる絶縁性樹脂に分散させる。その他、可塑剤、着色剤、帯電防止剤、老化防止剤、酸化防止剤、補強性フィラー、反応助剤、反応抑制剤等の各種添加剤も必要に応じ、絶縁性樹脂に適宜分散させる。分散方法としては、有機高分子材料の性状に適する公知の分散方法が用いられる。具体的には、ミキシングロール、加圧式ニーダ、押出機、三本ロール、ホモジナイザー、ポールミル、ピーズミル等が用いられる。
【００３８】
半導電性無端ベルトは、必要成分を分散させて得られたこうした混合樹脂から成形する。半導電性無端ベルトへの成形は、押出成形、射出成形、ブロー成形、コーティング成形、遠心成形などによって行うことができる。
【００３９】
この発明の一実施の形態における無端ベルトの製造方法について説明する。
【００４０】
この発明の一実施の形態における無端ベルトは、例えば遠心成形法で好適に製造できる。遠心成形法は、金型を回転させることにより成形する。スライド可能な材料定量吐出装置で流動性の上記混合樹脂を円筒の金型内側に注入し、金型を回転させ、遠心力で型どりする。型どりした混合樹脂は、乾燥又は加熱固化して金型の内周面に所定の樹脂層を形成、これを取り出して無端ベルトとする。
【００４１】
金型の内周面には、鏡面研磨加工を施し、フッ素樹脂やシリコーン樹脂等で表面処理し、無端ベルトを簡単に脱型できるようにしておく。金型両端部には、混合樹脂の漏洩を防止するリング状のプレートを着脱自在に嵌合する。
【００４２】
混合樹脂は、粘度が成形時に５０，０００ｍＰａ・ｓ以下となるよう調整する。粘度が５０，０００ｍＰａ・ｓを超えると、遠心力による金型の内周面に対するレベリングが困難となる。粘度の下限については、特に限定されるものではないが、１０ｍＰａ・ｓ以上にすれば、有機高分子材料を簡易、かつ容易に取り扱うことができる。粘度が係る範囲を超える場合、所定の溶液を加えて溶解・希釈し、粘度を調整する。
【００４３】
手順は、通常、ほぼ以下の通りである。材料定量吐出装置から金型に流動性の有機高分子材料を必要量注入する。混合樹脂の注入量は、固化後の混合樹脂の比重、金型の内面寸法、製品の厚さ等から算出・決定する。この発明の一実施の形態における無端ベルトには、機械的強度と可撓性が求められるので、無端ベルトの厚さについては、０．０３〜１．０ｍｍ程度の範囲で決定する。こうして金型に有機高分子材料を注入したら、金型をレベリングに必要な回転数にして無端ベルトを遠心成形する。また、金型を適当なヒータ等で加熱し、有機高分子材料を乾燥又は硬化させる。この場合の加熱のタイミングについては、有機高分子材料の乾燥、硬化条件により適宜選択する。
【００４４】
乾燥・硬化が終了したら、金型を停止させて冷却し、金型と無端ベルトの熱膨張差を利用して自然に剥離した無端ベルトを脱型する。
【００４５】
得られた無端ベルトは、例えば次のようにして実質的に経年負荷をかけると、実験的に短時間に経年変化を知ることができる。図１に負荷方法を示す。
【００４６】
回転モータ１に連動する駆動シャフト２を設け、この駆動シャフト２を無端ベルト３に挿通し、無端ベルト３を垂らす。垂らした無端ベルト３の下端に質量１ｋｇの回転ロール４を下げ、回転ロール４の両端を無端ベルト３の両脇から飛び出させ、飛び出た両端部に質量２．５ｋｇの重り５をそれぞれ垂らす。こうして、無端ベルト３に合計で約９．８×６Ｎの負荷をかけ、この状態で回転モータ１を高速回転する。次いで、その表面抵抗値を測定する。
【００４７】
以下、実施例を示す。
【実施例１】
【００４８】
カーボンブラックと、導電剤ＳＳＰＹと、ポリアミドイミドワニス（ポリアミドイミド：数平均分子量１５０００）とを配合し、容量３００ｃｃのビーズミルにて２時間分散混合した。カーボンブラックは、デグサ製のスペシャルブラック４＜商品名＞を１１．５質量％、ＳＳＰＹを１．２８質量％導入した。得られたカーボンブラックスラリーを２時間、室温にて静置した後、スパチュラにて十分攪拌し、直径１５ｃｍの円筒状金型の内側にそれぞれ適当量仕込み、所定温度、所定時間、円筒状金型を回転させた。更に所定温度、所定時間、円筒状金型ごとアフターキュアを行い、厚さ０．１ｍｍの半導電性無端ベルトを得た。無端ベルトは、Ｎｏ．１とＮｏ．２の２枚を形成した。周長７１０ｍｍ、幅２３０ｍｍだった。
【００４９】
成形条件を実施例２〜５の分も含め、表１に示す。
【００５０】
【表１】
2005134679.tif 000002
【００５１】
得られた半導電性無端ベルトについて、耐久抵抗値試験を行った。試験条件を表２に示す。
【００５２】
【表２】
2005134679.tif 000003
【００５３】
上下が直径２ｍｍの測定電極で挟んだときの表面抵抗値と体積抵抗値（印加電圧５００Ｖ）を測定した。Ｎｏ．1については、回転試験前、３万回回転後、１０万回回転後、各試料について各回を通じて統一的に同じ場所４箇所を特定して測定した（単位：Ω）。ＮＯ．２については、３万回に代えて７万回とした外はＮｏ．１と同様にした。それぞれの結果を表３に示す。表中、ｋは数字１０００を示す。
【００５４】
表面抵抗の変化の平均も表３に併せて示す。平均値の変化率も、回転試験前の数値を１とした割合で各回転毎に表し、表３に併せて示す。なお、表３中、ｘは平均値を示す。表面抵抗率欄の平均値欄で、上段は測定平均値、下段は変化率を示す（以下、「表４〜７、表９〜１１」同じ）。
【００５５】
【表３】
2005134679.tif 000004
【実施例２】
【００５６】
表１に示す条件に加え、ポリアミドイミドの数平均分子量１万５０００に代え、２万（粘度：１０９ｄＰａｓ）とし、導電剤ＳＳＰＹを用いなかった外は実施例１と同様にした。測定結果を表４示す。
【００５７】
【表４】
2005134679.tif 000005
【実施例３】
【００５８】
導電剤ＳＳＰＹを用いず、酸化防止剤Ａ（ＳＥＥＮＯＸ３２６Ｍ）をポリアミドイミド１００質量部に対して０．５質量部用い、表１に示すその他の条件の外は実施例１と同様にした。無端ベルトは１枚形成した（枚数は、実施例４以下同じ）。回転試験前、３万回回転後、１０万回回転後、各回を通じて統一的に同じ場所４箇所を特定し、４箇所測定した。結果を表５示す。
【００５９】
【表５】
2005134679.tif 000006
【実施例４】
【００６０】
酸化防止剤Ａを用いず、酸化防止剤Ｂ−１（イルガノックス１３３０）を用いた外は実施例３と同様にした。回転試験前、３万回回転後、１０万回回転後、４箇所測定した。結果を表６に示す。
【００６１】
【表６】
2005134679.tif 000007
【実施例５】
【００６２】
酸化防止剤Ａを用いず、酸化防止剤Ｂ−２（キマゾーブ９４４）を用いた外は実施例３と同様にした。回転試験前、３万回回転後、１０万回回転後、４箇所測定した。結果を表７に示す。
【００６３】
【表７】
2005134679.tif 000008
【００６４】
〔比較例１〕
定法に従い、従来品の中間半導電性ベルト従来品Ａを製造し、実施例１と同様に測定を行った。製造条件を表８に示す。
【００６５】
回転試験前、１，２，３，４，７万回回転後、各回を通じて同じ場所４箇所測定した。結果を表９に示す。
【００６６】
【表８】
2005134679.tif 000009
【００６７】
【表９】
2005134679.tif 000010
【００６８】
〔比較例２〕
表８に示す製造条件と定法に従い、従来品の中間半導電性ベルト従来品Ｂを製造し、比較例１と同様に測定を行った。結果を表１０に示す。
【００６９】
【表１０】
2005134679.tif 000011
【００７０】
〔比較例３〕
表８に示す製造条件と定法に従い、従来品の中間半導電性ベルト従来品Ｃを製造した。１，３，１０万回回転後、比較例１と同様に測定を行った。結果を表１１に示す。
【００７１】
【表１１】
2005134679.tif 000012
【００７２】
実施例１〜５、比較例１〜３について、表面抵抗変化率の平均値を表１２に示す。その平均値の変化グラフを図２に示す。
【００７３】
【表１２】
2005134679.tif 000013
【００７４】
表１２と図２から、酸化防止剤として、ＳＥＥＮＯＸ３２６Ｍ，イルガノックス１３３０，キマゾーブ９４４からなる群から選ばれる１以上の素材を含むと、経年変化に伴う表面抵抗値の上昇が防止できることが分かった。導電性素材として、カーボンブラックとともにＳＳＰＹを含む場合も同様である。ポリアミド・イミド樹脂を基材として含み、基材は数平均分子量が１７，０００以上の場合も同様である。
【図面の簡単な説明】
【００７５】
【図１】使用による老朽変化検査方法を示す図である。
【図２】抵抗値上昇率を示すグラフ図である。
【符号の説明】
【００７６】
１  回転モータ
２  駆動シャフト
３  無端ベルト
４  回転ロール
５  重り
【図１】
2005134679.tif 000014
【図２】
2005134679.tif 000015